【事件の表示】
　特許第３３０７０３６号「被膜用着色不飽和ポリエステル樹脂組成物、塗料もしくはゲルコート剤、及び成形材料」の請求項１ないし４に係る特許に対する特許異議の申立てについて、次のとおり決定する。
【結　論】
　訂正を認める。
　特許第３３０７０３６号の請求項１ないし４に係る特許を維持する。
【理　由】
１．手続きの経緯
　特許第３３０７０３６号の請求項１ないし４に係る発明についての出願は、特願平５−３０３９４１号として、平成５年１２月３日に出願され、平成１４年５月１７日にその発明について特許権の設定登録がなされ、その後、その特許について、株式会社日本触媒（以下、「特許異議申立人」という。）により請求項１ないし４に係る特許について特許異議の申立てがなされ、平成１５年６月５日付けで取消理由が通知され、その指定期間内である平成１５年８月１４日に特許異議意見書と訂正請求書が提出され、平成１５年１２月１０日に特許異議申立人より上申書が提出され、平成１６年１０月８日及び平成１６年１２月２２日に特許権者より上申書が提出されたものである。
２．訂正の適否
　２−１．訂正の内容
　訂正明細書の記載からみて、特許権者の求める訂正の内容は、以下のとおりのものと認める。
　訂正事項ａ
　請求項１の
「脂環族系飽和酸（但し、トリシクロデカン以上の脂肪族多環骨格を有するものを除く）、」を
「シクロヘキサンカルボン酸、ヘキサヒドロ無水フタル酸、メチルヘキサヒドロ無水フタル酸、１，２シクロヘキサンジカルボン酸、１，３シクロヘキサンジカルボン酸及びこれらのエステルの単独あるいは２種類以上併用してなる脂環族系飽和酸、」と訂正する。
　訂正事項ｂ
「脂肪族系アルコール、脂環族系アルコールであるアルコール（Ａ−２）」を
「脂肪族系アルコール、脂環族系アルコールを単独あるいは併用で使用されるアルコール（Ａ−２）」と訂正する。
　訂正事項ｃ
　請求項２の
「請求項１の樹脂組成物を主成分とする塗料もしくはゲルコート剤。」を
「請求項１の被覆用着色不飽和ポリエステル樹脂組成物を主成分とする塗料もしくはゲルコート剤。」と訂正する。
　訂正事項ｄ
　請求項３の
「請求項１の不飽和ポリエステル樹脂組成物、補強材（Ｄ）及び／または充填材（Ｅ）からなることを特徴とする被覆用不飽和ポリエステル樹脂組成物。」を
「請求項１の被覆用着色不飽和ポリエステル樹脂組成物、補強材（Ｄ）及び／または充填材（Ｅ）からなることを特徴とする被覆用着色不飽和ポリエステル樹脂組成物。」と訂正する。
　訂正事項ｅ
　請求項４の
「請求項１の被覆用不飽和ポリエステル樹脂組成物を用いてなる成形品。」を
「請求項１の被覆用着色不飽和ポリエステル樹脂組成物を用いて被覆された成形品。」と訂正する。
　訂正事項ｆ
【発明の名称】の欄の
「着色不飽和ポリエステル樹脂組成物及び塗料もしくはゲルコート剤、成形材料」を
「被覆用着色不飽和ポリエステル樹脂組成物、塗料もしくはゲルコート剤、及び成形品」と訂正する。
　訂正事項ｇ
　段落【０００１】の
「本発明は、耐候性、耐熱水性優れた着色された不飽和ポリエステル樹脂組成物及び塗料、ゲルコート剤、その他ＦＲＰ成形材料に関するものである。」を
「本発明は、耐候性、耐熱水性に優れた着色された被覆用不飽和ポリエステル樹脂組成物、塗料もしくはゲルコート剤、及びそのＦＲＰ成形品に関するものである。」と訂正する。
　訂正事項ｈ
　段落【０００７】の
「即ち、本発明は、脂環族系飽和酸（但し、トリシクロデカン以上の脂肪族多環骨格を有するものを除く）、脂肪族系不飽和酸（Ａ−１）及び、脂肪族系アルコール、脂環族系アルコールであるアルコール（Ａ−２）からなる不飽和ポリエステル（Ａ）、重合性ビニル単量体（Ｂ）と顔料（Ｃ）からなることを特徴とする被覆用着色不飽和ポリエステル樹脂組成物を提供するものである。更に、樹脂組成物を主成分とする塗料もしくはゲルコート剤。更に、補強材（Ｄ）及び／または充填材（Ｅ）からなる被覆用不飽和ポリエステル樹脂組成物及びこれを用いた成形品を提供するものである。」を
「即ち、本発明は、シクロヘキサンカルボン酸、ヘキサヒドロ無水フタル酸、メチルヘキサヒドロ無水フタル酸、１，２シクロヘキサンジカルボン酸、１，３シクロヘキサンジカルボン酸及びこれらのエステルの単独あるいは２種類以上併用してなる脂環族系飽和酸、脂肪族系不飽和酸（Ａ−１）及び、脂肪族系アルコール、脂環族系アルコールを単独あるいは併用で使用されるアルコール（Ａ−２）からなる不飽和ポリエステル（Ａ）、重合性ビニル単量体（Ｂ）と顔料（Ｃ）からなることを特徴とする被覆用着色不飽和ポリエステル樹脂組成物を提供するものである。更に、前記樹脂組成物を主成分とする塗料もしくはゲルコート剤。更に、前記樹脂組成物と補強材（Ｄ）及び／または充填材（Ｅ）からなる被覆用着色不飽和ポリエステル樹脂組成物及び被覆用着色不飽和ポリエステル樹脂組成物を用いて被覆された成形品を提供するものである。」と訂正する。
　訂正事項ｉ
　段落【０００９】の
「必須成分の脂環族飽和一塩基酸としては、例えば、シクロヘキサンカルボン酸、脂環族飽和二塩基酸（但し、トリシクロデカン以上の脂肪族多環骨格を有するもの［例えばジカルボキシトリシクロデカン等］を除く）としては、例えばヘキサヒドロ無水フタル酸、メチルヘキサヒドロ無水フタル酸、１，２シクロヘキサンジカルボン酸、１，３シクロヘキサンジカルボン酸及びこれらのエステル等が挙げられる。これらは、それぞれ単独でも２種類以上併用しても良い。」を
「必須成分の脂環族飽和一塩基酸としては、シクロヘキサンカルボン酸、脂環族飽和二塩基酸としては、ヘキサヒドロ無水フタル酸、メチルヘキサヒドロ無水フタル酸、１，２シクロヘキサンジカルボン酸、１，３シクロヘキサンジカルボン酸　及びこれらのエステルの単独あるいは２種類以上併用である。」と訂正する。
　訂正事項ｊ
　段落【００１２】の
「本発明での不飽和ポリエステルの原料であるアルコール類（Ａ−２）としては、脂肪族系アルコール、脂環族系アルコールであり、」を「本発明での不飽和ポリエステルの原料であるアルコール（Ａ−２）としては、脂肪族系アルコール、脂環族系アルコールの単独あるいは併用で使用されるもので、」と訂正し、「その他アルコール等が挙げられ、単独あるいは併用で使用される。」を「その他アルコール等が挙げられる。」と訂正する。
　訂正事項ｋ
　段落【００１６】の
「本発明の樹脂組成物は、好ましくは不飽和ポリエステル（Ａ）２０〜９０重量部と重合性単量体（Ｂ）８０〜１０重量部とを溶解したも１００重量部に対し、顔料（Ｃ）を１〜５０重量部分散させ組成物を形成する。」を
「本発明の樹脂組成物は、好ましくは不飽和ポリエステル（Ａ）２０〜９０重量部と重合性単量体（Ｂ）８０〜１０重量部とを溶解したもの１００重量部に対し、顔料（Ｃ）を１〜５０重量部分散させ組成物を形成する。」と訂正する。
　訂正事項ｌ
　段落【００２６】の
「また文章中「部」とあるのは、重量部を示すものでる。」を
「また文章中「部」とあるのは、重量部を示すものである。」と訂正する。
　訂正事項ｍ
　段落【００３８】の
「５部」を「１０部」と訂正する。
　訂正事項ｎ
　段落【００４５】の表４の着色顔料の欄の
「１０部」を「５部」と訂正する。
　２−２．訂正の目的の適否、訂正の範囲の適否及び特許請求に範囲の拡張・変更の存否
　訂正事項ａは、請求項１における「脂環族系飽和酸（但し、トリシクロデカン以上の脂肪族多環骨格を有するものを除く）」を、願書に添付した明細書（「以下、「特許明細書」という。）の段落【０００９】の記載に基づいて、特定の脂環族系飽和酸及びそれらのエステルの単独あるいは２種類以上の併用に限定するものであるから、特許請求の範囲の減縮を目的とするものである。
　訂正事項ｂは、請求項１においては「脂肪族系アルコール、脂環族系アルコールであるアルコール」と、アルコールが脂肪族系アルコール、脂環族系アルコールであることのみが規定されていたが、特許明細書の段落【００１２】の記載に基づいて、脂肪族系アルコール、脂環族系アルコールが単独あるいは併用で使用されることを明記するものであって、明りょうでない記載の釈明を目的とするものである。
　訂正事項ｃ〜ｅは、請求項２〜４の記載を請求項１の記載と整合させるためのもので明りょうでない記載の釈明を目的とするものである。
　訂正事項ｆ〜ｊは発明の名称の欄及び発明の詳細な説明の項の記載を、特許請求の範囲の記載と整合させるための訂正であって、明りょうでない記載の釈明を目的とするものである。
　訂正事項ｋ及びｌは、誤記の訂正を目的とするものである。
　訂正事項ｍは、段落【００３８】のチタンイエローの量の「５部」を特許明細書の段落【００４４】の表３の着色顔料の量に基づいて「１０部」に訂正するものであって、誤記の訂正を目的とするものである。
　訂正事項ｎは、段落【００４５】の表４の着色顔料の欄の「１０部」を特許明細書の段落【００３９】の欄の「５部」に基づいて訂正するものであって、誤記の訂正を目的とするものである。
　そして、これらの訂正は、いずれも特許明細書に記載された事項の範囲内においてなされたものであり、実質上特許請求の範囲を拡張、又は変更するものではない。
　２−３．むすび
　以上のとおりであるから、上記訂正は、特許法等の一部を改正する法律（平成６年法律第１１６号。以下、「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
３．本件発明
　上記の結果、訂正後の本件請求項１〜４に係る発明（以下、「本件発明１」〜「本件発明４」という。）は、訂正された明細書（以下、「訂正明細書」という。）の記載からみて、その特許請求の範囲の請求項１〜４に記載された事項により特定される次のとおりのものである。
「【請求項１】シクロヘキサンカルボン酸、ヘキサヒドロ無水フタル酸、メチルヘキサヒドロ無水フタル酸、１，２シクロヘキサンジカルボン酸、１，３シクロヘキサンジカルボン酸及びこれらのエステルの単独あるいは２種類以上併用してなる脂環族系飽和酸、脂肪族系不飽和酸（Ａ−１）及び、脂肪族系アルコール、脂環族系アルコールを単独あるいは併用で使用されるアルコール（Ａ−２）からなる不飽和ポリエステル（Ａ）、重合性ビニル単量体（Ｂ）と顔料（Ｃ）からなることを特徴とする被覆用着色不飽和ポリエステル樹脂組成物。
【請求項２】請求項１の被覆用着色不飽和ポリエステル樹脂組成物を主成分とする塗料もしくはゲルコート剤。
【請求項３】請求項１の被覆用着色不飽和ポリエステル樹脂組成物、補強材（Ｄ）及び／または充填材（Ｅ）からなることを特徴とする被覆用着色不飽和ポリエステル樹脂組成物。
【請求項４】請求項１の被覆用着色不飽和ポリエステル樹脂組成物を用いて被覆された成形品。」
４．特許異議の申立についての判断
　４−１．特許異議申立人の主張
　特許異議申立人は、甲第１〜４号証を提出して、概略、次のように主張している。
（１）本件請求項１に係る発明は甲第１号証に記載された発明であるから特許法第２９条第１項第３号に該当し、特許を受けることができない。
（２）本件請求項１に係る発明は、甲第４号証を参酌すると、甲第１号証に記載された発明に基づいて、当業者が容易に発明することができたものであるから、特許法第２９条第２項の規定により、特許を受けることができない。
（３）本件請求項１〜４に係る発明は、甲第１〜３号証に記載された発明に基づいて、当業者が容易に発明することができたものであるから、特許法第２９条第２項の規定により、特許を受けることができない。
　４−２．判断
　　４−２−１．取消理由
　当審において、平成１５年６月５日付けで、次の（１）及び（２）の取消理由を通知した。引用した刊行物等は以下のとおりである。　
（１）本件請求項１、２に係る発明は、実験報告書１を参酌すると、刊行物１に記載された発明であるから特許法第２９条第１項第３号に違反して、特許されたものである。
（２）本件請求項１〜４に係る発明は、実験報告書１を参酌すると、刊行物１〜３に記載された発明に基づいて、当業者が容易に発明することができたものであるから、特許法第２９条第２項の規定に違反して、特許されたものである。
（註：上記４−１．及び４−２−１．の「請求項」とは訂正前のものを指す。）
＜刊行物等＞
刊行物１：技術パンフレット（Ｅａｓｔｍａｎ　ＣＨＥＭＩＣＡＬＳ　Ｐｕｂｌｉｃａｔｉｏｎ　Ｎｏ．ＧＮ−３０７Ｂ）ＥＡＳＴＭＡＮ　ＣＨＥＭＩＣＡＬ　ＰＲＯＤＵＣＴＳ社、１９８４年１１月発行（特許異議申立人が提出した甲第１号証）
刊行物２：特開平３−２４１２２号公報（同、甲第２号証）
刊行物３：英国特許第７８６，９２６号明細書（同、甲第３号証）
実験報告書１：株式会社日本触媒　樹脂事業部技術開発グループ　富永喜一郎作成の実験報告書（同、甲第４号証）
　　４−２−２．刊行物１〜３の記載事項
刊行物１
（１−１）「ＤＭＣＤ（ジメチル１，４−シクロヘキサンジカルボキシレート）はエステルであるが、二塩基酸としてグリコールとトランスエステル化反応によりポリエステルを形成する。ＤＭＣＤに基づく不飽和ポリエステル樹脂は優れたスチレン溶解性を有する。これらの樹脂から製造された透明な注型品は優れた引き裂き強度及び伸びを示し、顕著な耐候性を有する。これらの性質はＤＭＣＤに基づく樹脂を多くの強化プラスチック（ＲＳ）用途に用いるための選択候補とする。」（第２頁第２〜７行）
（１−２）「略語
　ＮＰＧグリコール　−　２，２−ジメチル−１，３−プロパンジオール
　ＤＭＣＤ　　　　　−　ジメチル１，４−シクロヘキサンジカルボキシレート
　ＭＡ　　　　　　　−　無水マレイン酸
　ＩＰＡ　　　　　　−　イソフタル酸
　ＰＧ　　　　　　　−　プロピレングリコール
　ＥＧ　　　　　　　−　エチレングリコール
　ＣＨＤＭ−Ｓ　　　−　１，４−シクロヘキサンジメタノールのメタノール溶液」（第３頁の表１の下第１〜８行）
（１−３）「試験はＤＭＣＤは不飽和ポリエステルに優れた耐候性を与えることを示した。促進耐候性試験及びフロリダにおける戸外での耐候性試験の両方において、ＤＭＣＤに基づくゲルコートはほんの僅かの黄色化とともに優れた光沢保持を示した。ＷＲ−１７−１ＤＡ（ＰＧ／ＤＭＣＤ／ＭＡ）樹脂を用いて製造されたゲルコートは対照のＰＧ／ＩＰＡ／ＭＡゲルコートよりも遙かに優れた耐候性を有した。ＷＲ−１７−１ＤＡ樹脂に基づくゲルコートはフロリダ試験の１年後又はアトラス型ＸＷ−Ｒカーボン−アーク　ウェザオメーターで６００時間暴露後にほんの少々劣化した。ＷＲ−１７−２ＤＡ（ＮＰＧグリコール／ＤＭＣＤ／ＭＡ）樹脂から製造されたゲルコートの耐候性は、ＮＰＧグリコール／ＩＰＡ／ＭＡ配合に基づく高品質ゲルコートに匹敵する。着色ゲルコートの耐候性試験の結果を、汚染試験の結果とともに表２に示す。充填材のない注型品の耐候性試験もＤＭＣＤに基づく樹脂の顕著な耐久性を示した。これらの結果を表３に示す。」（第３頁下から第１２〜末行）
（１−４）
「市販の汎用の積層用樹脂とともに、ＤＭＣＤ樹脂（表５および６）に基づく着色ゲルコートを用いて、ゲルコートした積層体を製造した。」（第５頁第１〜２行）
（１−５）
　表２（記載内容は略）
（第４頁上段）
（１−６）
　表３（記載内容は略）
（第４頁下段）
（１−７）
「　　　　　　　　　　　　表４　　　　　　　
　　　　　　　　　着色ＤＭＣＤゲルコート配合物
　　
組成
Ｗｔ％
顔料粉砕物
　二酸化チタン　Ｒ−９０２ａ　　　　　　　 　　　　　２０．０
　ポリエステル樹脂（スチレン中６０％）　　　　　　　１３．３
媒質ブレンド
ポリエステル樹脂（スチレン中６０％）　　　　　　　　６４．２
　Ｃａｂ−Ｏ−Ｓｉｌ　Ｍ−５　シリカｂ　　　　　　　　 ２．０
　オクタン酸コバルト（コバルト金属６％）　　　　　
　　０．５
メチルエチルケトンパーオキサイド　　　　　　　　　　　１．０
（６０％ジメチルフタレート溶液）
硬化サイクル：室温で４時間硬化；１５０°Ｆ（６６℃）で２時間後硬化。」（第５頁第１３〜２６行）
刊行物２
（２−１）「改良されたゲルコートにおいて使用するのに適した熱硬化性樹脂組成物であって、
　（ａ）（ｉ）不飽和ジカルボン酸成分の反復単位；
　　　（ｉｉ）飽和ジカルボン酸成分の反復単位；
　　　および
　　　（ｉｉｉ）ジオールの反復単位；
から成る不飽和ポリエステルであって、不飽和ジカルボン酸成分：飽和ジカルボン酸成分のモル比が約１：２〜２：１であり、ジオール：全カルボン酸成分のモル比が約０．９０〜１．３０であり、ジオールの約１０〜１００モル％が２−メチル−１，３−プロパンジオールであり、そして合計した酸／ヒドロキシル価が不飽和ポリエステル１ｇあたり水酸化カリウム約３０〜１５０ｍｇであるもの；
　（ｂ）ビニルモノマー；
　（ｃ）触媒の不在下で室温での樹脂組成物のゲル化を抑制するのに効果的な量の防止剤；および
　（ｄ）厚さ約５〜５０ミルのフィルムとして塗布したときの樹脂組成物の垂れを実質的に抑制するのに効果的な量のチキソトロープ剤；
を含み、不飽和ポリエステル：ビニルモノマーの重量比が約２５：７５〜９０：１０である上記の熱硬化性樹脂組成物。」（請求項７）
（２−２）「顔料をさらに含む、請求項７記載の熱硬化性樹脂組成物。」（請求項８）
（２−３）「不飽和ジカルボン酸成分はマレイン酸、フマル酸、イタコン酸、シトラコン酸、メサコン酸、アコニット酸、およびこれらの混合物より成る群から選ばれる、請求項７記載の熱硬化性樹脂組成物。」（請求項１２）
（２−４）「〔発明が解決しようとする課題〕
　明らかに、薄い色調で、ビニルモノマーに高度に溶解性で、しかも物理的性質（強度、可撓性、および耐候性など）が増強された硬化ゲルコートを与える、改良された不飽和ポリエステルの必要性が存在している。」（第５頁右下欄第１３〜１８行）
（２−５）「飽和ジカルボン酸成分は、遊離基付加重合によってビニルモノマーと反応する二重結合を含まないジカルボン酸または誘導体（酸無水物、エステル、酸ハロゲン化物など）でありうる。適当な飽和ジカルボン酸の例はフタル酸、・・・、ハロゲン化フタル酸（・・・）、水素化フタル酸（例、テトラヒドロフタル酸、ヘキサヒドロフタル酸）：環状共役ジオレフィンと不飽和ジカルボン酸とのディールス−アルダー（・・・）付加物、・・・線状脂肪族ジカルボン酸、・・・である。・・・オルトフタル酸（例えば、無水フタル酸から）とイソフタル酸が好適な飽和ジカルボン酸成分である。」（第６頁左下欄第１０行〜同頁右下欄下から１０行）
刊行物３
（３−１）「本発明は耐光性ポリエステル樹脂の製造における改良およびそれから得られた製品に関する。」（第１頁第１２〜１４行）
（３−２）「我々は、マレイン酸、好ましくは無水物と、ヘキサヒドロフタル酸、好ましくは無水物とをモル比で、それぞれ０．６：０．４から０．４：０．６で、エチレングリコール、プロピレングリコールまたはジエチレングリコールのようなグリコールと、組み合わされた酸または無水物の各モル当たり約１モルで、１７０−２１０℃で加熱することによりアルキッドを調製することができることを見いだした。スチレンやビニルトルエン（ｏ、ｍまたはｐ−、ならびにこれらの混合物）などの共重合可能なエチレン性不飽和化合物とともに架橋（共重合）することで、得られた硬化樹脂は、光による黄変に対して極めて高い抵抗性を有する。」（第１頁第３０〜４５行）
（３−３）「表１に示す全ての不飽和アルキッドはプロピレングリコール（２．１４モル）とヘキサヒドロフタル酸無水物（０．８−１．２モル）との混合物を、二酸化炭素雰囲気で撹拌しながら１００℃まで加熱して調製された。その時点で、マレイン酸無水物（１．２−０．８モル）が加えられた。温度が１７０−１８０℃まで上昇され、１時間保持された後、酸価が１０−６０、好ましくは４５−５０の範囲に低下するまで、１９０−２００℃で反応が続けられた。反応液は１２０℃まで冷却されたあと、ハイドロキノン（樹脂に対して１００ｐｐｍ）が添加された。温度は９５−１０５℃になり、最終組成物に対して３０重量％を占める量のスチレンが加えられた。混合は、二酸化炭素雰囲気で撹拌しながら行われた。」（第１頁第４９〜６６行）
（３−４）「マレイン酸−ヘキサヒドロフタル酸の比率が０．６：０．４−０．４：０．６の範囲外である樹脂は、最大限の有用性を提供するのに存在すべき１以上の性質を欠くことは明らかであろう。マレイン酸が０．７モルまで増加すると、変色が望ましくない。マレイン酸が０．３モルに減少すると樹脂の引き裂き強度が低下する。」（第２頁左欄第１２〜２０行）
　　４−２−３．対比・判断
（１）本件発明１及び２について
（１）−１．　特許法２９条第１項第３項について
　刊行物１には、酸成分としてジメチル１，４−シクロヘキサンジカルボキシレート（ＤＭＣＤ）と無水マレイン酸、アルコール成分として、２，２−ジメチル−１，３−プロパンジオール、プロピレングリコールまたはエチレングリコールを反応させて得られた不飽和ポリエステル、スチレン及び二酸化チタンを含むゲルコート用着色ポリエステル樹脂組成物が記載されている（摘示記載（１−２）、（１−３）、（１−４）、（１−５）、（１−７））。ここで、ジメチル１，４−シクロヘキサンジカルボキシレートは脂環式カルボン酸のエステル、無水マレイン酸は脂肪族系不飽和脂肪酸であり、２，２−ジメチル−１，３−プロパンジオール、プロピレングリコール及びエチレングリコールは脂肪族系アルコール、スチレンは重合性ビニル単量体で、二酸化チタンは顔料であり、ゲルコート用という用途は被覆用という上位概念の用途に含まれることは明らかである。そこで、本件発明１及び２と、刊行物１に記載された発明を対比すると、本件発明１及び２と、刊行物１に記載された発明とは、脂環族系飽和酸、脂肪族系不飽和酸及び脂肪族系アルコールからなる不飽和ポリエステル、重合性ビニル単量体と顔料からなることを特徴とする被覆用着色不飽和ポリエステル樹脂組成物またはそれを主成分とするゲルコート剤の点で一致し、本件発明１及び２では、不飽和ポリエステルの構成成分である脂環族系飽和酸が、シクロヘキサンカルボン酸、ヘキサヒドロ無水フタル酸、メチルヘキサヒドロ無水フタル酸、１，２シクロヘキサンジカルボン酸、１，３シクロヘキサンジカルボン酸及びこれらのエステルの単独あるいは２種類以上であるのに対し、刊行物１に記載された発明では、ジメチル１，４−シクロヘキサンジカルボキシレートであるから、本件発明１及び２と、刊行物１に記載された発明は、用いられる脂環族系飽和酸において明確に異なるものである（以下、「相違点（あ）」という。）。
　したがって、本件発明１及び２は、刊行物１に記載された発明ということはできない。
（１）−２．　特許法第２９条第２項について
（１）−２−１．　刊行物１に記載された発明に基づく容易性について
　特許異議申立人は、本件発明１及び２は、刊行物１に記載された発明に基づいて、当業者が容易に発明することができた旨主張するので、先ず、刊行物１に記載された発明に基づく容易性について判断する。
　上記相違点（あ）について検討する。
　刊行物１には、ジメチル１，４−シクロヘキサンジカルボキシレート（ＤＭＣＤ）が不飽和ポリエステルに優れた耐候性を与えることが記載されており、また、顔料で着色されたＤＭＣＤに基づくゲルコートも黄色化がほんの僅かであり、優れた光沢保持を示したことが記載されている（摘示記載（１−１）、（１−３））が、耐熱水性については何ら記載がない上、ジメチル１，４−シクロヘキサンジカルボキシレート以外の脂環族系飽和酸を用いた不飽和ポリエステルについて何ら記載がない。そして、本件発明１及び２は、脂環族系飽和酸として、シクロヘキサンカルボン酸、ヘキサヒドロ無水フタル酸、メチルヘキサヒドロ無水フタル酸、１，２シクロヘキサンジカルボン酸、１，３シクロヘキサンジカルボン酸及びこれらのエステルの単独あるいは２種類以上併用してなる、顔料を含む不飽和ポリエステル樹脂組成物を被覆用あるいはゲルコート剤として用いることにより、耐候性、耐熱水性に優れるという本件訂正明細書に記載の効果を奏し得たものであるから、刊行物１に記載された発明に基づいて当業者が容易に発明することができたものということはできない。
　なお、特許異議申立人は、実験報告書１を提出して、訂正前の本件明細書の実施例１、７および比較例１３の追試実験を試み、その結果、本件明細書に記載された、耐候性のうち、光沢に関する測定データは技術的に信頼が置き難いものであるので、刊行物１に記載された光沢劣化についての測定データが、本件明細書に記載された測定データと技術的に一致していなくても、本件発明の効果は実質的に刊行物１に記載されているか、刊行物１に記載された事項から当業者が容易に推測できるものである旨主張する。しかしながら、実験報告書１の追試実験においては、不飽和ポリエステル樹脂の製造方法や、耐候試験用ＦＲＰ板の調製方法において、本件訂正明細書記載の実施例１、７及び比較例１３と相違するところがあり、実験報告書１に記載された実験が、実施例１、７及び比較例１３の完全な追試実験であるとは言い難い。そして、特許権者が平成１６年１０月８日に提出した上申書に添付された実験成績証明書によれば、同一の不飽和ポリエステルを用い、耐候試験用ＦＲＰ板の調製において、特許異議申立人が実験報告書１に記載した実験において用いた積層用不飽和ポリエステル樹脂に相当する製品（特許異議申立人が使用した不飽和ポリエステル樹脂は、その製造会社の不飽和ポリエステル樹脂事業部門と他の会社の不飽和ポリエステル樹脂事業部門が合弁会社を設立したことにより入手困難となったため、該合弁会社の製造する相当する製品）を用いた、実験報告書１に記載された追試実験の再現実験、及び本件明細書の実施例１の再現実験の何れにおいても、変色度、光沢値ともに１０００時間の耐候性促進試験後においても良好であるから、本件訂正明細書に記載された、耐候性のうち、光沢に関する測定データが技術的に信頼が置き難いものともいうことができない。
　したがって、特許異議申立人の実験報告書１に基づく主張は採用できない。
（１）−２−２．　刊行物２、１及び３に記載された発明に基づく容易性について
　刊行物２には、飽和ジカルボン酸、脂肪族系不飽和ジカルボン酸およびジオールの約１０〜１００モル％が２−メチル−１，３−プロパンジオールである脂肪族アルコールから成る不飽和ポリエステル、ビニルモノマーおよび顔料を含んで成る、ゲルコートを形成するのに適した不飽和ポリエステル樹脂組成物が記載されている（摘示記載（２−１）、（２−２）、（２−３））。
　そこで本件発明１及び２と、刊行物２に記載された発明とを対比すると、本件発明１及び２と、刊行物２に記載された発明とは、脂肪族系不飽和酸及び脂肪族系アルコールを含有する不飽和ポリエステル、重合性ビニル単量体及び顔料からなる被覆用着色不飽和ポリエステル樹脂組成物あるいはそれを主成分とするゲルコート剤の点で一致し、さらに本件発明１および２では、不飽和ポリエステルの構成成分として、シクロヘキサンカルボン酸、ヘキサヒドロ無水フタル酸、メチルヘキサヒドロ無水フタル酸、１，２シクロヘキサンジカルボン酸、１，３シクロヘキサンジカルボン酸及びこれらのエステルの単独あるいは２種類以上を併用してなる脂環族系飽和酸を用いるのに対し、刊行物２に記載された発明においては、飽和酸を用いる点で相違する（以下、「相違点（い）」という。）
　上記相違点（い）について検討すると、刊行物２には、飽和酸として、脂環族系飽和酸である水素化フタル酸（ヘキサヒドロフタル酸、即ち、１，２−シクロヘキサンジカルボン酸）も例示されている（摘示記載（２−５）。しかしながら、刊行物２に記載された発明においてはゲルコートに適した不飽和ポリエステル樹脂を得るために、特にアルコール成分として２−メチル−１，３−プロパンジオールを用いることを特徴としており、フタル酸などの芳香族系飽和酸、水素化フタル酸（ヘキサヒドロフタル酸、１，２−シクロヘキサンジカルボン酸）などの脂環族系飽和酸、アジピン酸などの脂肪族系飽和酸等の例示されている数多くの飽和酸の中から、特にヘキサヒドロフタル酸、即ち、１，２−シクロヘキサンジカルボン酸を選択使用することについては何ら記載がない。そして、上記のように刊行物１には、ジメチル１，４−シクロヘキサンジカルボキシレートを用いることが記載されているだけで他の脂環族飽和酸を用いることについては何ら記載がなく、また、刊行物３においては、シクロヘキサンカルボン酸と無水マレイン酸を併用した不飽和ポリエステル樹脂組成物とエチレン性不飽和化合物とのコポリマーは耐光性がよいことが記載されているものの、刊行物３には顔料を添加した不飽和ポリエステル樹脂とエチレン性不飽和化合物とのコポリマーについても、耐熱水性についても何ら記載がない。
　そうしてみると、刊行物１及び３に記載された発明を参照しても、刊行物２に記載された発明において、例示された飽和酸の中から、ヘキサヒドロフタル酸、即ち、１，２−シクロヘキサンジカルボン酸を選択して用いることは当業者に容易になし得ることとはいうことができない。
  そして、本件発明１及び２は、不飽和ポリエステルの構成成分として、シクロヘキサンカルボン酸、ヘキサヒドロ無水フタル酸、メチルヘキサヒドロ無水フタル酸、１，２シクロヘキサンジカルボン酸、１，３シクロヘキサンジカルボン酸及びこれらのエステルの単独あるいは２種類以上を併用してなる、顔料を含む不飽和ポリエステル樹脂組成物を被覆用あるいはゲルコート剤として用いることにより、耐候性、耐熱水性に優れるという本件訂正明細書に記載の効果を奏し得たものであるから、刊行物１〜３に記載された発明に基づいて当業者が容易に発明することができたものということはできない。
（２）本件発明３について
　本件発明３は、本件発明１の被覆用着色不飽和ポリエステル樹脂組成物に、さらに補強材及び／または充填材を含有する被覆用着色不飽和ポリエステル樹脂組成物に関する発明であり、（１）−２−１及び（１）−２−２に記載した、本件発明１及び２についての判断と同様の理由により、本件発明４は刊行物１〜３に記載された発明に基づいて当業者が容易に発明することができたものであるということはできない。
（３　本件発明４について
　本件発明４は、本件発明１の被覆用着色不飽和ポリエステル樹脂組成物を用いて被覆された成形品に関する発明であり、（１）−２−１及び（１）−２−２に記載した、本件発明１及び２についての判断と同様の理由により、本件発明４は刊行物１〜３に記載された発明に基づいて当業者が容易に発明することができたものであるということはできない。
５．むすび
　以上のとおりであるから、特許異議の申立の理由及び証拠、並びに取消理由によっては、本件発明１〜４についての特許を取り消すことができない。
　また、他に本件発明１〜４についての特許を取り消すべき理由を発見しない。
　したがって、本件発明１〜４についての特許は拒絶の査定をしなければならない特許出願に対してされたものと認めない。
　よって、平成６年改正法附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年４月７日（２００５．４．７）
【訂正の要旨】
審決（決定）の【理由】欄参照。
（５４）【発明の名称】
被覆用
、
及び
品
（５７）【特許請求の範囲】
　【請求項１】　
シクロヘキサンカルボン酸、ヘキサヒドロ無水フタル酸、メチルヘキサヒドロ無水フタル酸、１，２シクロヘキサンジカルボン酸、１，３シクロヘキサンジカルボン酸及びこれらのエステルの単独あるいは２種類以上併用してなる
を単独あるいは併用で使用される
　【請求項２】　請求項１の
被覆用着色不飽和ポリエステル
　【請求項３】　請求項１の
被覆用着色
着色
　【請求項４】　請求項１の被覆用
着色
被覆された
【発明の詳細な説明】
　【０００１】
　【産業上の利用分野】
　本発明は、耐候性、耐熱水性
に
被覆用
、
もしくは
及び
品
　【０００２】
　【従来の技術】
　従来、不飽和ポリエステル樹脂に顔料を添加したゲルコート塗料は、その優れた意匠性や、成形性、化学的、物理的、機械的、電気的特性を有するため各種用途に利用されている。その主な用途は、浴槽、ユニットバス、ボ−ト、漁船、タンク、車両、ハウジング等のＦＲＰや、注型、塗料、レジンコンクリ−ト等の非ＦＲＰ用である。一方、要求される重要性能に耐候性、耐熱水性が挙げられる。
　【０００３】
　従来使用されているゲルコート塗料用不飽和ポリエステル樹脂は、機械特性、耐熱水性のバランスを考慮し、飽和酸としてフタル酸等の芳香族多塩基酸を用いた物がほとんどで有り、長期の屋外暴露により黄変等の変色や表面光沢の著しい低下が起こり耐候性が悪く問題となっている。これらの性能向上は、顔料組成の検討や紫外線吸収剤の添加、その他の方法で対応されている。しかし、根本的な解決策とはなっていない。
　【０００４】
　そこで、試みとして常乾非架橋フッソ樹脂によるインモールドコーティングの併用が提案されている。（特開平４−１２８２９号公報参照）しかし、この様なフッソ塗料は、耐候性は極めて優秀だが、耐熱水性が劣る。また、非常に高価でしかも成形工程を増やす事になり、経済的にも容易に受け入れられるものでもない。
　【０００５】
　【発明が解決しようとする課題】
　本発明の目的は、着色不飽和ポリエステル樹脂組成物により得られる硬化物の耐熱水性を損なうことなく、耐光、耐候性を改善することにある。
　【０００６】
　【課題を解決するための手段】
　本発明者らは、上記課題を解決すべく、不飽和ポリエステル樹脂組成を鋭意研究した結果、顔料を添加した時の特定の不飽和ポリエステル樹脂が、耐光、耐候性に優れ、かつ耐熱水性も良好なことを見い出し、本発明を完成するに至った。
　【０００７】
　即ち、本発明は、
シクロヘキサンカルボン酸、ヘキサヒドロ無水フタル酸、メチルヘキサヒドロ無水フタル酸、１，２シクロヘキサンジカルボン酸、１，３シクロヘキサンジカルボン酸及びこれらのエステルの単独あるいは２種類以上併用してなる
を単独あるいは併用で使用される
前記
前記樹脂組成物と
着色
被覆用着色不飽和ポリエステル樹脂組成物
被覆された
　【０００８】
　（構成）
　脂環族系飽和酸、脂肪族系不飽和酸（Ａ−１）とは、具体的には、脂環族系飽和一又は二塩基酸と、脂肪族不飽和二塩基酸等のことである。
　【０００９】
　必須成分の脂環族飽和一塩基酸としては
、
、
、
　
あるいは
である
　【００１０】
　更に用途に応じて耐候、耐熱水性を低下させない範囲内で脂肪族系飽和二塩基酸を併用することも可能である。例えば、シュウ酸、マロン酸、コハク酸、アジピン酸、セバシン酸、アゼライン酸、グルタル酸、ピメリン酸、スベリン酸及びこれらのエステル等がある。これらは、変性剤として必須成分と併用しても良い。
　【００１１】
　脂肪族系不飽和二塩基酸としては、例えば、マレイン酸、無水マレイン酸、フマル酸、イタコン酸、シトラコン酸及びそれらのエステル類である。好ましくは、マレイン酸、無水マレイン酸、フマル酸である。これらは、それぞれ単独でも２種類以上併用しても良い。
　【００１２】
　本発明での不飽和ポリエステルの原料であるアルコ−ル
（
の単独あるいは併用で使用されるもので
る
　【００１３】
　本発明に使用されるビニル重合性単量体（Ｂ）としては、分子内に１個以上の重合性二重結合を有するもので、特に限定されるものではなく、通常不飽和ポリエステル樹脂に使用される例えば、スチレン、α−メチルスチレン、クロルスチレン、ジクロルスチレン、ジビニルベンゼン、ｔ−ブチルスチレン、ビニルトルエン、酢酸ビニル、ジアリルフタレ−ト、トリアリルシアヌレ−ト、さらにアクリル酸エステルメタクリル酸エステル等があり、それらとしては、（メタ）アクリル酸メチル、（メタ）アクリル酸エチル、（メタ）アクリル酸ブチル、エチレングリコ−ルジメタクリレ−ト、ジエチレングリコ−ルジメタクリレ−ト、トリエチレングリコ−ルジメタクリレ−ト、ネオペンチルグリコ−ルジ（メタ）アクリレ−ト、トリメチロ−ルプロパントリ（メタ）アクリレ−ト、ペンタエリスリト−ルテトラ（メタ）アクリレ−ト、ジペンタエリスリト−ルペンタ（メタ）アクリレ−ト、ジペンタエリスリト−ルヘキサ（メタ）アクリレ−ト等が挙げられる。
　【００１４】
　これらビニル重合性単量体（Ｂ）は、２種類以上組み合わせ使用しても良い。
　【００１５】
　本発明に使用される顔料（Ｃ）としては、好ましくは着色に使用されるもので、例えばチタンホワイト、ベンガラ、縮合アゾレッド、チタニウムイエロー、コバルトブルー、キナクリドンレッド、カーボンブラック、鉄黒、ウルトラマリングリーン、ブルー、ペリノン、紺青、イソインドリノン、クロームグリーン、シアニンブルー、グリーン等が挙げられる。紫外線安定性に優れ、ポリエステル樹脂の硬化を妨げない物が選択され、色調に応じて配合される。これらの着色用顔料は、ポリエステル樹脂に直接混合分散させるか、耐候性、耐熱水性を低下させない範囲で飽和、不飽和ポリエステル樹脂ソリッドと予め混練したカラートナーとして添加することもできる。
　【００１６】
　本発明の樹脂組成物は、好ましくは不飽和ポリエステル（Ａ）２０〜９０重量部と重合性単量体（Ｂ）８０〜１０重量部とを溶解したも
の
　【００１７】
　本発明の脂環族系不飽和ポリエステル樹脂は、脂環族飽和二塩基酸と不飽和二塩基酸、グリコ−ル又は／及び、必要に応じ脂肪族二塩基酸、加え、エステル化した反応物を重合性単量体に溶解させ、さらに顔料を分散させて組成物を得る。
　【００１８】
　本発明の樹脂組成物には、重合禁止剤を添加するのが好ましく、重合禁止剤としては、例えば、トルハイドロキノン、ハイドロキノン、１，４−ナフトキノン、パラベンゾキノン、トリハイドロキノン、ｐ−ｔｅｒｔ−ブチルカテコ−ル、２，６−ｔｅｒｔ−ブチル−４−メチルフェノ−ル等が挙げられる。また、それは３０〜１０００ｐｐｍ添加し得るものである。
　【００１９】
　また、本発明の組成物には、通常硬化促進剤が使用される。硬化促進剤としては、金属化合物を必要に応じ添加するもので、かかる金属化合物としては、例えば、コバルトナフトネ−ト、コバルトオクトネ−ト、２価のアセチルアセトンコバルト、３価のアセチルアセトンコバルト、カリウムヘキソエ−ト、ジルコニウムナフトネ−ト、ジルコニウムアセチルアセトナ−ト、バナジウムナフトネ−ト、バナジウムオクトネ−ト、バナジウムアセチルアセトナ−ト、バナジルアセチルアセトナ−ト、リチウムアセチルアセトナ−ト等不飽和ポリエステル樹脂に一般に用いられる金属化合物促進剤が用いられこれらを組み合わせて使用しても良く、また、他の促進剤例えばアミン系、含リン化合物、β−ジケトン類等公知の促進剤と組み合わせても良い。
　【００２０】
　本発明の樹脂組成物は、通常硬化剤を添加して硬化する。添加し得る硬化剤とは、電子線硬化剤、熱硬化剤等から選択される１種類以上のものである。
　【００２１】
　電子線硬化剤とは、例えば、ハロゲン化アルキルベンゼン、ジサルファイド、アセトフェノン、ベンゾインエーテル、ベンゾフェノン、チオキサントン系化合物等が挙げられる。
　【００２２】
　熱硬化剤とは、有機過酸化物が挙げられ、例えばジアシルパ−オキサイド系、パ−オキシエステル系、ハイドロパ−オキサイド系、ジアルキルパ−オキサイド系、ケトンパ−オキサイド系、パ−オキシケタ−ル系、アルキルパ−エステル系、パ−カ−ボネ−ト系等の公知の物が使用され、具体的には、メチルエチルケトンパ−オキサイド、ベンゾイルパ−オキサイド等が挙げられる。またこれらの硬化剤は混練条件、養生温度等で適宜選択される。
　【００２３】
　さらに本発明の組成物に用いられる補強材（Ｄ）としては、例えばガラス繊維（チョップドストランドマット、ガラスロ−ビングクロス等）、炭素繊維、有機繊維（ビニロン、ポリエステル、フェノ−ル等）、金属繊維等が挙げられ、１０〜７０重量％併用しＦＲＰとすることができる。
　【００２４】
　また本発明の組成物に用いられる充填材（Ｅ）としては、例えば炭酸カルシウム、タルク、マイカ、クレ−、シリカパウダ−、コロイダルシリカ、アスベスト粉、硫酸バリウム、水酸化アルミニウム、ガラス粉、アルミナ粉、硅石粉、ガラスビ−ズ、砕砂等が挙げられ、これらを配合してパテ、シ−リング剤や被覆材として使用することができる。また布、クラフト紙等への含浸補強する材料としても有効である。
　【００２５】
　本発明の樹脂組成物は、被覆用途、例えば、塗料、ゲルコ−ト剤、ライニング材等として用いられる。そうした場合、必要によりさらに、難燃剤、紫外線安定剤等の添加剤を入れても良い。特にさらに耐候性を向上させる添加剤で紫外線吸収剤としては、ベンゾフェノン系、ベンゾトリアゾール系、シアノアクリレート系化合物が挙げられ、紫外線安定剤としては、ヒンダートアミン系が挙げられ適宜選択され使用される。
　【００２６】
　【実施例】
　以下、本発明を実施例によって更に詳細に説明するが、本発明はこれらの実施例に限定されるものではない。また文章中「部」とあるのは、重量部を示すもので
あ
　【００２７】
　製造例１
　脂環族不飽和ポリエステル　（Ｈ−１）の製造
　温度計、撹拌器、不活性ガス導入口、及び還流冷却器を備えた１Ｌの４つ口フラスコにネオペンチルグリコール２０８部、プロピレングリコール８８部、ヘキサヒドロ無水フタル酸１９２部、無水マレイン酸１７１部を仕込み、２１０℃まで昇温し、エステル化反応を行い、１５時間反応後、スチレンモノマ−４００部、
　ハイドロキノン０．１部を加え、不揮発分６０％、酸価１０、粘度４．５ポイズの不飽和ポリエステル樹脂組成物を得た。
　【００２８】
　製造例２
　脂環族不飽和ポリエステル　（Ｈ−２）の製造
　製造例１と同様にして１Ｌフラスコにヘキサヒドロ無水フタル酸の替わりに１，３シクロヘキサンジカルボン酸を２１５部仕込み同様に反応させた。　不揮発分６０％、酸価８、粘度４．６ポイズの樹脂組成物を得た。
　【００２９】
　製造例３
　脂環族不飽和ポリエステル　（Ｈ−３）の製造
　製造例１と同様にして１Ｌフラスコにヘキサヒドロ無水フタル酸の替わりに１，４シクロヘキサンジカルボン酸を２１５部仕込み同様に反応させた。　不揮発分６０％、酸価７、粘度４．６ポイズの樹脂組成物を得た。
　【００３０】
　製造例４
　芳香族不飽和ポリエステル　（Ｐ−１）の製造
　製造例１と同様にして１Ｌフラスコにヘキサヒドロ無水フタル酸の替わりに無水フタル酸を１８５部仕込み同様に反応させた。　不揮発分６０％、酸価１２、粘度５．０ポイズの樹脂組成物を得た。
　【００３１】
　製造例５
　芳香族不飽和ポリエステル　（Ｐ−２）の製造
　製造例１と同様にして１Ｌのフラスコにネオペンチルグリコール２０８部、プロピレングリコール８８部、イソフタル酸２０７部を仕込み、２１０℃で酸価１０まで反応した。１５０℃まで冷却し無水マレイン酸１７１部を仕込み、２１０℃まで昇温し、エステル化反応を行い、１５時間反応後、スチレンモノマ−４００部、ハイドロキノン０．１部を加え、不揮発分６０％、酸価７、粘度５．５ポイズの不飽和ポリエステル樹脂組成物を得た。
　【００３２】
　製造例６
　芳香族不飽和ポリエステル　（Ｐ−３）の製造
　製造例１と同様にして１Ｌのフラスコにネオペンチルグリコール２０８部、プロピレングリコール８８部、テレフタル酸２０７部、ジブチル錫オキシド０．５部を仕込み、２１０℃で酸価５まで反応した。１５０℃まで冷却し無水マレイン酸１７１部を仕込み、２１０℃まで昇温し、エステル化反応を行い、１５時間反応後、スチレンモノマ−４００部、ハイドロキノン０．１部を加え、不揮発分６０％、酸価７、粘度５．８ポイズの不飽和ポリエステル樹脂を得た。
　【００３３】
　実施例１〜３及び比較例１〜３
　上記製造例で製造した脂環族系不飽和ポリエステル（Ｈ−１〜３）と芳香族系不飽和ポリエステル（Ｐ−１〜３）を用いて下記に示した配合で着色樹脂組成物を得た。
　【００３４】
　（着色ゲルコート試験配合）
　不飽和ポリエステル樹脂　　　　　　　　　　　　　　　　　　　　　１５部
　チタンホワイト（ＣＲ−９０、石原産業（株）製）　　　　　　　　　１０部
を三本ロールで混練し良く分散させる。更に
　不飽和ポリエステル樹脂　　　　　　　　　　　　　　　　　　　　　６５部
　微粉末シリカ（＃２００、日本アエロジール（株）製）　　　　　　　　２部
　ナフテン酸Ｃｏ溶液（Ｃｏ濃度：６重量％）　　　　　　　　　　　０．５部
　スチレンモノマー（粘度調節用）　　　　　　　　　　　　　　　　５〜８部
を配合しロールで良く混練させた。
　【００３５】
　粘度を２０〜２４ｐｓ、揺変度５〜６に調整した。この様にして得られた着色ゲルコートを用いて下記の試験を行い、結果を表１に示した。
　【００３６】
　実施例４〜６及び比較例４〜６
　上記製造例で製造した脂環族系不飽和ポリエステル（Ｈ−１〜３）と芳香族系不飽和ポリエステル（Ｐ−１〜３）を用いて下記に示した配合で着色樹脂組成物を得た。
　【００３７】
　（着色ゲルコート試験配合）
　不飽和ポリエステル樹脂　　　　　　　　　　　　　　　　　　　　　１５部
　キナクリドンレッド系顔料（大日本インキ化学（株）製）　　　　　　　５部
を三本ロールで混練し良く分散させる。更に
　不飽和ポリエステル樹脂　　　　　　　　　　　　　　　　　　　　　７０部
　微粉末シリカ（＃２００、日本アエロジール（株）製）　　　　　　　　２部
　ナフテン酸Ｃｏ溶液（Ｃｏ濃度：６重量％）　　　　　　　　　　　０．５部
　スチレンモノマー（粘度調節用）　　　　　　　　　　　　　　　　５〜８部
を配合しロールで良く混練させた。
粘度を２０〜２４ｐｓ、揺変度５〜６に調整した。この様にして得られた着色ゲルコートを用いて下記の試験を行い、結果を表２に示した。
　【００３８】
　実施例７〜９及び比較例７〜９
上記実施、比較例と同様にして、上記製造例で製造した樹脂と顔料はチタンイエロー（ＴＹ−５５、石原産業（株）製）　
１０
　【００３９】
　実施例１０〜１２及び比較例１０〜１２
上記実施、比較例と同様にして、上記製造例で製造した樹脂と顔料はシアニンブルー系顔料（大日本インキ化学（株）製）　５部　を用いて着色樹脂組成物を得た。得られた着色ゲルコートを用いて下記の試験を行い、結果を表４に示した。
　【００４０】
　比較例１３〜１８
上記製造例で製造した脂環族系不飽和ポリエステル（Ｈ−１〜３）と芳香族系不飽和ポリエステル（Ｐ−１〜３）を用いて下記に示した配合で透明樹脂組成物を得た。
　【００４１】
　（透明ゲルコート試験配合）
　不飽和ポリエステル樹脂　　　　　　　　　　　　　　　　　　　　　８５部
　微粉末シリカ（＃２００、日本アエロジール（株）製）　　　　　　　　２部
を三本ロールで混練し良く分散させる。更に
　ナフテン酸Ｃｏ溶液（Ｃｏ濃度：６重量％）　　　　　　　　　　　０．５部
　スチレンモノマー（粘度調節用）　　　　　　　　　　　　　　１０〜１３部
を配合しロールで良く混練させた。
粘度を２０〜２４ｐｓ、揺変度５〜６に調整した。この様にして得られた透明ゲルコートを用いて下記の試験を行い、結果を表５に示した。
　【００４２】
　【表１】
　【００４３】
　【表２】
　【００４４】
　【表３】
　【００４５】
　【表４】
　【００４６】
　【表５】
　【００４７】
　１）耐候、耐水試験用ＦＲＰ板の調製法
実施例、比較例で得られたゲルコートに５５％メチルエチルケトンパ−オキサイド１．０％を添加して撹拌し、均一分散後、離型剤（フリコートＦＲＰ、ＦＲＥＫＯＴＥ社）を塗布したガラス板上にスプレー塗布し、その後常温で１時間放置後、６０℃で３０分更に硬化させ、膜厚約０．５ｍｍのゲルコート層を得た。冷却後、得られた塗膜に、サーフェイスマット（Ｓ）、４５０ｇ／ｍ２ガラスチョップストランドマット（Ｍ）、５７０ｇ／ｍ２ガラスロ−ビングクロス（Ｒ）に積層用樹脂（商品名ポリライトＦＨ−２８６、大日本インキ化学工業（株）製）を用い（Ｓ）＋（Ｍ）＋（Ｒ）＋（Ｍ）の構成でＬ型コ−ナ−部で重なり合うように一度に成形した。なおこの時、６％ナフテン酸コバルト０．２部、５５％メチルエチルケトンパ−オキサイド１．０部を用いた。そして、常温で２時間放置した後、更に５０℃で３時間後硬化させた。冷却後ガラス板よりＦＲＰ成形品を剥離し試験片とした。
　【００４８】
　２）耐候性試験方法
１）で得た試験板から５０ｍｍ×５０ｍｍの試験片を切り出し、耐候試験片を作製した。耐候試験法としては、サンシャインウエザオメ−タ−（スガ試験機（株）製ＷＥＬ−ＳＵＮ−ＨＣＨ−Ｂ型）を用いて促進耐候試験を行った。
　【００４９】
　試験条件：温度　６３±３℃　　　サイクル　１２０分中１８分降雨
　　　　　　時間　１５００ｈ
　３）耐候性の評価
・試験後の試験片の色差を測定した。測定機器は、色差計（日本電色工業（株）製　Σ８０型）を使用した。なお、色差の数字は、小さければ小さいほど、変色の度合いが少ないことを示している。
・試験後の試験片の光沢を測定し、三段階評価を行った。測定機器は、光沢計（（株）村上色彩技術研究所製　ＧＭ−５型）を使用した。測定角は、６０度で行った。判定は、下記の基準で三段階評価した。
　【００５０】
　なお、目視で確認し光沢が著しく低下した物は、試験は１０００時間で中止した。
　【００５１】
　【００５２】
　４）耐熱水試験
　１）で得た試験板から１００ｍｍ×１００ｍｍの試験片を切り出し、直径７０ｍｍの丸い窓の開いた片面煮沸装置に試験片を取付け、耐熱水試験を行った。
　【００５３】
　試験条件：温度　８０±３℃　　　時間１００ｈ
　【００５４】
　５）耐熱水性の評価
　試験後の試験片の表面状態を目視により判定した。
　ほとんど変化無し　　　　　　　　○
　ふくれが発生している。　　　　　△
　ふくれが発生し、光沢も無い　　　×
　【００５５】
　【発明の効果】
　本発明の樹脂組成物は、硬化物の耐光、耐候性に優れかつ、耐熱水性能を有するため、各種用途のＦＲＰ成形品や被覆用樹脂として使用できる。
　【００５６】
　本発明の組成物は、顔料を添加しない時耐候性が悪いことから、顔料を添加した時、不飽和ポリエステル樹脂と顔料成分とが光化学反応において増感作用が極めて低く、顔料界面から起こる樹脂の分解が少ないため、耐光、耐候性に優れ、かつ耐熱水性も良好であるものと考えられる。